(57)【要約】【課題】  従来の腐食液に代えて、ボロン鋼あるいは高炭素クロム軸受鋼の焼入材などのオーステナイト結晶粒界の顕出を的確にかつ容易に行える腐食液を提供することである。【解決手段】  ボロン鋼のオーステナイト結晶粒界あるいは高炭素クロム軸受鋼の焼入材のオーステナイト結晶粒界を顕出するための腐食液において、４００ｍｌの水に対してピクリン酸を１５〜２５ｇを溶解し、これに洗剤のライポンＦ（商品名：ライオン油脂製）２０〜４０ｍｌを加え、さらに界面活性剤としてドデシルベンゼンスルフォン酸ナトリウムを４〜１０ｇを加えてなることを特徴とする腐食液である。図１は本発明の腐食液で顕出したボロン鋼のオーステナイト結晶粒界の４００倍および１０００倍の顕微鏡写真である。【選択図】      図１
2005114626.tif 000002
【特許請求の範囲】
【請求項１】
ボロン鋼の焼入材のオーステナイト結晶粒界を顕出する腐食液において、４００ｍｌのＨ2Ｏに対してピクリン酸を１５〜２５ｇを溶解し、これに洗剤のライポンＦ（商品名：ライオン油脂製）２０〜４０ｍｌを加え、さらに界面活性剤としてドデシルベンゼンスルフォン酸ナトリウムを４〜１０ｇを加えてなることを特徴とするオーステナイト結晶粒界顕出用の腐食液。
【請求項２】
高炭素クロム軸受鋼の焼入材のオーステナイト結晶粒界を顕出する腐食液において、４００ｍｌのＨ2Ｏに対してピクリン酸を１５〜２５ｇを溶解し、これに洗剤のライポンＦ（商品名：ライオン油脂製）２０〜４０ｍｌを加え、さらに界面活性剤としてドデシルベンゼンスルフォン酸ナトリウムを４〜１０ｇを加えてなることを特徴とするオーステナイト結晶粒界顕出用の腐食液。
【発明の詳細な説明】
【技術分野】
【０００１】
本発明は、ボロン鋼あるいは高炭素クロム軸受鋼の焼入材などの結晶粒界、特にオーステナイト結晶粒界を顕出するために使用する鋼表面の腐食液に関する。
【背景技術】
【０００２】
鋼の凝固組織あるいは焼入材などの金属組織を顕出することは、鋼の凝固状態や焼入材の組織状態を把握する上に欠くことのできない事柄であり、研究や品質間の面から極めて重要である。このような鋼の凝固組織の顕出方法としては、例えば、ａ．低炭素鋼などを含む普通鋼などは、ピクリン酸飽和水溶液１リットルにライポンＦ（商品名：ライオン油脂製）などの洗剤２〜３滴を加えた腐食液を８０℃に加熱し、その中に鋼片より採取して鏡面研磨を行った試料を１〜３分間浸漬する方法が知られている。（非特許文献１、非特許文献２参照）。ｂ．一方、炭素濃度が５０ｐｐｍ以下の極低炭素鋼鋳片のデンドライトの顕出方法としては、試料を７００℃以上、７８０℃以下に加熱した後、冷却した試料を腐食液で腐食してエッチングする方法が知られている（特許文献１参照）。
【０００３】
さらに出願人は、炭素鋼あるいは低合金鋼鋳片の凝固組織のデンドライトを顕出する腐食液として、６０〜８０℃の温水５００ｍｌに対してピクリン酸を６〜８ｇ溶解し、これにライポンＦなどの洗剤を３〜５ｍｌを加え、さらに界面活性剤としてドデシルベンゼンスルフォン酸ナトリウム２〜４ｇを加えるもの開発している（特許文献２参照）。
【０００４】
ところでオーステナイト結晶粒度の顕出のためのエッチングは、通常、飽和ピクリン酸水溶液とライポンＦで行われるが、ボロン鋼あるいは高炭素クロム軸受鋼の焼入材などのオーステナイト結晶粒界の顕出は十分でなく、試行錯誤で薬品により化学腐食する問題があった。
【０００５】
【特許文献１】特開平７−１２０４５７号公報
【特許文献２】特開２００１−２８９８３９号公報
【非特許文献１】郡司好喜、岡本平著「鉄と鋼」６１（１９７５）、ｐ．８８６
【非特許文献２】日本鉄鋼協会編「鉄鋼便覧１基礎」、Ｓ５６年、丸善発行、ｐ．２０７
【発明の開示】
【発明が解決しようとする課題】
【０００６】
そこで、ボロン鋼あるいは高炭素クロム軸受鋼の焼入材などのオーステナイト結晶粒界の顕出は沸騰ピクリン酸水溶液とドデシルベンゼンスルフォン酸ナトリウムと過酸化水素とからなる腐食液で腐食している。この腐食液によるとき、結晶粒はきれいに顕出できる。しかし、この腐食液は沸騰型のため、腐食液の消耗と組成の変化が激しく、かつ腐食時間が３０秒と短いので、腐食程度のコントロールが難しく、使いにくい面があった。
【０００７】
そこで、本発明が解決しようとする課題は、これらの腐食液に代えて、ボロン鋼あるいは高炭素クロム軸受鋼の焼入材などのオーステナイト結晶粒界の顕出を的確にかつ容易に行える腐食液を提供することである。
【課題を解決するための手段】
【０００８】
上記の課題を解決するための本発明の手段は、請求項１の発明では、ボロン鋼の焼入材のオーステナイト結晶粒界を顕出する腐食液において、４００ｍｌのＨ2Ｏに対してピクリン酸を１５〜２５ｇを溶解し、これに洗剤のライポンＦ（商品名：ライオン油脂製）２０〜４０ｍｌを加え、さらに界面活性剤としてドデシルベンゼンスルフォン酸ナトリウムを４〜１０ｇを加えてなることを特徴とするオーステナイト結晶粒界顕出用の腐食液である。なお、本願発明におけるボロン鋼とは、質量％でＢを０．０００５％以上含有する鋼からなる機械構造用鋼を指している。
【０００９】
請求項２の発明では、高炭素クロム軸受鋼の焼入材のオーステナイト結晶粒界を顕出する腐食液において、４００ｍｌのＨ2Ｏに対してピクリン酸を１５〜２５ｇを溶解し、これに洗剤のライポンＦ（商品名：ライオン油脂製）２０〜４０ｍｌを加え、さらに界面活性剤としてドデシルベンゼンスルフォン酸ナトリウムを４〜１０ｇを加えてなることを特徴とするオーステナイト結晶粒界顕出用の腐食液である。なお、本発明における高炭素クロム軸受鋼はＪＩＳで規定するＳＵＪ鋼をいう。
【発明の効果】
【００１０】
本発明のオーステナイト結晶粒界顕出用の腐食液を使用することで、従来は上記した沸騰型でしか顕出が難しかったボロン鋼や非ボロン鋼である高炭素クロム軸受鋼の焼入材のオーステナイト結晶粒界の顕出が、低炭素鋼鋳片のデンドライトの顕出に対して使用する従来のライポンＦと飽和ピクリン酸水溶液の場合と同様の作業で的確かつ容易に好結果を得てできるようになった。
【発明を実施するための最良の形態】
【００１１】
本発明を実施するための最良の形態を図面を参照して説明する。図１の（ａ）は本発明におけるオーステナイト結晶粒界顕出用の腐食液で顕出したボロン鋼のオーステナイト結晶粒界を４００倍で示す顕微鏡写真で、図１の（ｂ）は本発明におけるオーステナイト結晶粒界顕出用の腐食液で顕出したボロン鋼のオーステナイト結晶粒界を１０００倍で示す顕微鏡写真である。図２の（ａ）は本発明の腐食液とは組成を変えた腐食液で顕出したボロン鋼のオーステナイト結晶粒界を４００倍で示す顕微鏡写真で、図２の（ｂ）は本発明の腐食液とは組成を変えた腐食液で顕出したボロン鋼のオーステナイト結晶粒界を１０００倍で示す顕微鏡写真である。図３は本発明におけるオーステナイト結晶粒界顕出用の腐食液で顕出した高炭素クロム軸受鋼のオーステナイト結晶粒界を１０００倍で示す顕微鏡写真である。図４は本発明の上記の腐食液とは組成を変えた腐食液で顕出した高炭素クロム軸受鋼のオーステナイト結晶粒界を１０００倍で示す顕微鏡写真である。
本発明を実施するための最良の形態を下記の実施例１および実施例２を通じて、比較例１および比較例２と対比して説明する。
【実施例１】
【００１２】
ボロン鋼の焼入材のオーステナイト結晶粒界を顕出するための本発明の腐食液は、ピクリン酸２０ｇ、ライポンＦ３０ｍｌ、ドデシルベンゼンスルフォン酸ナトリウム６ｇを水４００ｍｌに溶解してエッチング用の腐食液とした。
【００１３】
この腐食液を適用するボロン鋼は、例えば、質量％で、Ｃ：０．２０％、Ｓｉ：０．１１％、Ｍｎ：０．２８％、Ｐ：０．０１２％、Ｓ：０．０１５％、Ｃｒ：１．０５％、Ｍｏ：０．０１％、Ｂ：０．００１５％、Ａｌ：０．００９％、Ｎ：０．００５２％、Ｏ：０．００１８％を含有し、残部Ｆｅおよび不可避不純物からなる鋼である。このボロン鋼からなる鋼試片を研磨して鏡面とし、次いで上記腐食液の６３℃とした溶液に浸漬して研磨して得た鏡面を４分間エッチングし、ボロン鋼のオーステナイト結晶粒界を顕出した。顕出したエッチング面を顕微鏡で４００倍にして撮影した写真を図１の（ａ）に、さらに１０００倍にして撮影した写真を図１の（ｂ）に示す。これらの顕微鏡写真に見られるとおり、従来の沸騰型としなくとも、ボロン鋼のオーステナイト結晶粒界は明瞭に顕出された。
【００１４】
これに対比して、比較例１として、上記の特許文献２に記載の炭素鋼あるいは低合金鋼鋳片の凝固組織のデンドライトを顕出する腐食液をボロン鋼の焼入材に適用しても好ましいオーステナイト結晶粒界が顕出できなかった。また本発明の腐食液とは組成を変えて比較例として効果を確認した。先ず、ピクリン酸を１５ｇ溶解し、これにライポンＦなどの洗剤を１０ｍｌを加え、４００ｍｌの水に溶解して腐食液とした。次いで上記の腐食液を７０℃の温水とした溶液に上記と同じ組成のボロン鋼の鋼試片を上記と同様に研磨して得た鏡面を浸漬して４分間エッチングして顕微鏡試片とした。この試片のエッチング面を顕微鏡で４００倍にして撮影した写真を図２の（ａ）に、さらに１０００倍にして撮影した写真を図２の（ｂ）に示す。これらの顕微鏡写真に見られるように、この比較例の腐食液ではボロン鋼のオーステナイト結晶粒界は明瞭には顕出することはできなかった。
【実施例２】
【００１５】
高炭素クロム軸受鋼であるＳＵＪ２鋼の焼入材のオーステナイト結晶粒界を顕出するための本発明の腐食液は、実施例１と同様に、ピクリン酸２０ｇ、ライポンＦ３０ｍｌ、ドデシルベンゼンスルフォン酸ナトリウム６ｇを水４００ｍｌに溶解してエッチング用の腐食液とした。
【００１６】
この腐食液を適用する高炭素クロム軸受鋼であるＳＵＪ２鋼は、例えば、質量％で、Ｃ：１．００％、Ｓｉ：０．３０％、Ｍｎ：０．２５％、Ｐ：０．０１５％、Ｓ：０．０１５％、Ｃｒ：１．４０％を含有し、残部Ｆｅおよび不可避不純物からなる鋼である。この高炭素クロム軸受鋼の焼入材からなる鋼試片を研磨して鏡面とし、次いで上記腐食液の６５℃とした溶液に研磨して得た鏡面を４０秒間浸漬してエッチングし、オーステナイト結晶粒界を顕出した。顕出したエッチング面を顕微鏡で１０００倍にして撮影した写真を図３に示す。この顕微鏡写真に見られるとおり、高炭素クロム軸受鋼の焼入材のオーステナイト結晶粒界は明瞭に顕出された。
【００１７】
これに対比して、上記の特許文献２に記載の炭素鋼あるいは低合金鋼鋳片の凝固組織のデンドライトを顕出する腐食液もボロン鋼の焼入材には適さなかったので、比較例１の腐食液でその効果を調べた。先ず、ピクリン酸を１５ｇ溶解し、これにライポンＦなどの洗剤を１０ｍｌを加え、４００ｍｌの水に溶解して腐食液とした。次いで上記の腐食液を７０℃の温水とした溶液に上記と同じ組成の高炭素クロム軸受鋼で焼入材からなる鋼試片を上記と同様に研磨し、得られた鏡面を浸漬して４分間エッチングして顕微鏡試片とした。この試片のエッチング面を顕微鏡で１０００倍にして撮影した写真を図４に示す。この顕微鏡写真に見られるように、この腐食液では高炭素クロム軸受鋼の焼入材のオーステナイト結晶粒界は明瞭には顕出することはできなかった。
【図面の簡単な説明】
【００１８】
【図１】ａ）は本発明におけるオーステナイト結晶粒界顕出用の腐食液で顕出したボロン鋼のオーステナイト結晶粒界を４００倍で示す顕微鏡写真で、（ｂ）は本発明におけるオーステナイト結晶粒界顕出用の腐食液で顕出したボロン鋼のオーステナイト結晶粒界を１０００倍で示す顕微鏡写真である。
【図２】（ａ）は本発明の腐食液とは組成を変えた腐食液で顕出したボロン鋼のオーステナイト結晶粒界を４００倍で示す顕微鏡写真で、（ｂ）は本発明の腐食液とは組成を変えた腐食液で顕出したボロン鋼のオーステナイト結晶粒界を１０００倍で示す顕微鏡写真である。
【図３】本発明におけるオーステナイト結晶粒界顕出用の腐食液で顕出した高炭素クロム軸受鋼のオーステナイト結晶粒界を１０００倍で示す顕微鏡写真である。
【図４】本発明の腐食液とは組成を変えた腐食液で顕出した高炭素クロム軸受鋼のオーステナイト結晶粒界を１０００倍で示す顕微鏡写真である。
【図１】
2005114626.tif 000003
【図２】
2005114626.tif 000004
【図３】
2005114626.tif 000005
【図４】
2005114626.tif 000006